СПОСОБ ВЫЩЕЛАЧИВАНИЯ ОКСИДА МЕДИ С ИСПОЛЬЗОВАНИЕМ НЕЗАГРЯЗНЯЮЩЕГО ОРГАНИЧЕСКОГО ВЫЩЕЛАЧИВАЮЩЕГО АГЕНТА ВМЕСТО СЕРНОЙ КИСЛОТЫ

1. Гидрометаллургический способ выщелачивания окисленных медных руд, который позволяет изготавливать медные катоды, листы или цементационную медь, использует органический незагрязняющий выщелачивающий агент и включает в себя следующие стадии:
6
8
7
2
a) выщелачивание окисленной медной руды, при этом добытую руду подвергают первичному, вторичному и третичному размолу для ее классификации, затем подают на агломерацию для пропитки ее выщелачивающим агентом, который представляет собой водный раствор, состоящий из трикарбоновой кислоты (СНО) в смеси с водой (HO), и имеет рН в диапазоне от 1,0 до 5,0, пропитанную руду транспортируют и укладывают в штабели для выщелачивания, которые орошают указанным выщелачивающим агентом, при этом орошение проводят, разделив штабели на секторы, которые последовательно орошают выщелачивающим агентом, что позволяет получить концентрированный цитрат меди;
b) электроосаждение полученного цитрата меди, который подают с определенной скоростью в электролизные ванны, в которых на аноды и катоды подают постоянное напряжение величиной от 0,1 В до 7,0 В при плотности тока в диапазоне от 5,0 А/м2 до 300,0 А/м2;
c) переработку штабелей для выщелачивания посредством повторного размола истощенной руды из штабелей для выщелачивания мокрым способом с использованием ранее описанного выщелачивающего агента и механическое перемешивание в течение определенного времени, определяемого кинетикой выщелачивания каждой руды, с образованием пульпы, что позволяет выщелачивать основу руды, после фильтрования получать дополнительное количество медного щелока и извлекать благородные металлы (золото, серебро и платину), а также сульфиды меди, которые могут присутствовать в ней.
2. Способ по п.1, в котором на стадии (а) полученный цитрат меди используют вместе с выщелачивающим агентом для орошения штабелей для выщелачивания, повторно подавая его в секторы в определенной последовательности до наступления истощения штабелей, причем продолжительность орошения зависит от кинетики выщелачивания каждой руды.
3. Способ по п.1, в котором на стадии (а) полученный цитрат меди представляет собой концентрированный раствор цитрата меди, пригодный для электроосаждения, что позволяет сразу же перейти к стадии (b) электроосаждения.
6
5
4. Способ по п.1, в котором на стадии (а) добавляют бензоат натрия (CHCOONa) или Е211 а качестве консерванта для подавления размножения микроорганизмов в максимальной пропорции от 0,05% до 1,00% от массы указанного выщелачивающего агента.
5. Способ по п.1, в котором на стадии (b) медноцитратный электролит, не подвергшийся электроосаждению, повторно используют вместе с указанным выщелачивающим агентом для орошения штабелей, чтобы повысить концентрацию растворенной меди.
6. Способ по п.1, в котором на стадии (с) полученный цитрат меди подают в накопитель, в который добавляют железо +1 в виде чистого скрапа, которое действует как катализатор, притягивая растворенные ионы меди, и по истечении времени пребывания, которое зависит от концентрации цитрата меди и от площади поверхности контакта с железом +1, получают цементационную медь высокой чистоты.